(57)【特許請求の範囲】
【請求項１】
高炉の炉頂部から原料を装入して、炉内にコークス層と、コークスと鉱石とが混合されたコークス混合鉱石層とを交互に堆積させ、かつ、羽口から吹き込む補助還元材として水素含有率１４ｍａｓｓ％以上の気体還元材を用いる高炉操業方法であって、前記コークス混合鉱石層内でコークスを上部に偏析させることを特徴とする高炉操業方法。
【請求項２】
前記気体還元材は、天然ガスであることを特徴とする請求項１に記載の高炉操業方法。
【請求項３】
コークス混合鉱石層の上部５０体積％内に前記コークス混合鉱石層内に混合されるコークスの６０質量％以上が混合されていることを特徴とする請求項１または請求項２に記載の高炉操業方法。
【請求項４】
コークス混合鉱石層中に混合されるコークス量を、炉頂から装入する全コークス量に対して１０ｍａｓｓ％以上とすることを特徴とする請求項１から請求項３のいずれかに記載の高炉操業方法。
【請求項５】
ベルレス装入装置を用い、コークスと鉱石とが混合された混合原料が前記ベルレス装入装置の炉頂バンカーから排出される際に、該排出の末期に前記混合原料中のコークスの混合率が増加するような分布を形成し、１バッチの装入を２層として旋回シュートを折り返して前記混合原料を炉内に装入することを特徴とする請求項１から請求項４のいずれかに記載の高炉操業方法。
【請求項６】
高炉の無次元半径で０．８〜１．０の範囲内に、前記コークス混合鉱石層を堆積させることを特徴とする請求項１から請求項５のいずれかに記載の高炉操業方法。
【請求項７】
前記コークス混合鉱石層中のコークスの平均粒径が、コークス混合鉱石層中の鉱石の平均粒径の１．３倍以上であることを特徴とする請求項１から請求項６のいずれかに記載の高炉操業方法。
【発明の詳細な説明】
【技術分野】
【０００１】
本発明は、高炉の炉頂部から原料を装入してコークス層と鉱石層とを交互に堆積させる際に、鉱石層中にコークスをあらかじめ混合させて装入する、鉱石コークス混合装入法を用いる高炉操業方法に関する。
【背景技術】
【０００２】
近年、環境問題の観点から、高炉でのコークスの使用量をできるだけ低減できる技術の開発が求められている。高炉操業では、通常、炉頂から鉱石とコークスとをそれぞれが交互に層状となるように装入して鉱石層とコークス層とを形成している。
【０００３】
高炉の炉頂からのコークス装入量を低減させるためにコークス比を低減させるには、１チャージ当りの鉱石装入量を増加させる方法、または、１チャージ当りのコークス装入量を低下させる方法の２つが考えられる。この場合、前者を実施すると、鉱石層が厚くなるため、鉱石の還元性が悪化して炉下部における未還元鉱石の直接反応による炉熱低下を招いて炉況を悪化させる。一方、後者を実施すると、融着帯でコークススリットを形成するコークス層が薄くなるため、炉下部での通気性が悪化することになる。
【０００４】
そこで従来、これらの悪影響を緩和するために、前記鉱石層中にコークスをあらかじめ混合させて装入（以下、「鉱石コークス混合装入」と記載する。）することで、鉱石層自体の還元性を向上させる方法が開発されている（例えば、特許文献１、２参照。）。
【０００５】
特許文献１においては、ベルレス装入装置を用いて鉱石コークス混合装入を行なうために、鉱石とコークスをベルトコンベア上で積層させるように切り出して、炉頂バンカーから高炉内へ装入し、「コークス混合鉱石層」を形成する方法を採用している。
【０００６】
また、特許文献２においては、複数の炉頂バンカーを有するベルレス装入装置を用いて高炉に原料を装入する際に、鉱石とコークスとを別々の炉頂バンカーに装入し、炉頂バンカーからの排出時に鉱石とコークスの一部を同時に排出して高炉内へ装入し、コークス混合鉱石層を形成する方法を採用している。
【０００７】
これらの技術は、コークスの単独装入と、鉱石コークス混合装入を交互に行なう方法であり、鉱石コークス混合装入によりコークス混合鉱石層を形成させることで、炉内の通気性や通液性を改善することにより、炉頂からのコークス装入量を低減させる場合であっても、炉況を安定させることができる。
【０００８】
一方で、高炉のコークスの使用量を減らすために、コークスの一部に代替して羽口から補助還元材吹き込みが行われている。補助還元材としては、コークスに比較して安価な微粉炭が主に使用される他、廃棄物に含まれる合成樹脂等の固体還元材、そして天然ガス等の気体還元材も使用されている。特に、天然ガス等の気体還元材のように水素含有率の高い還元材でコークス等を置換する方策は、例えば、天然ガスのコークス置換率が微粉炭のコークス置換率に比較して高位であることから、非常に有効である。（例えば、非特許文献１参照。）
【先行技術文献】
【特許文献】
【０００９】
【特許文献１】特開平０３−２１１２１０号公報
【特許文献２】特開２００４−１０７７９４号公報
【非特許文献】
【００１０】
【非特許文献１】日本鉄鋼協会  「材料とプロセス」Ｖｏｌ．１８（２００５年）、ｐ．９８４
【発明の概要】
【発明が解決しようとする課題】
【００１１】
鉱石コークス混合装入法を用いて高炉の操業を行なう際に、コークス混合鉱石層に混合するコークス量を増加させることで、高炉の通気性と還元効率が向上するが、本発明者らの検討によれば、混合するコークス量が１２０ｋｇ／ｔ−ｐ（溶銑１トンあたり１２０ｋｇであることを示す。以下、同様）程度になると効果が飽和してしまい、それ以上の向上は見られなくなる。そこで、さらなる通気性や還元効率の向上のために、上記した気体還元材吹き込みと、鉱石コークス混合装入法とを組み合わせることが考えられる。
【００１２】
したがって本発明の目的は、高炉操業において鉱石コークス混合装入法を用いる際に、羽口から吹き込む補助還元材として気体還元材を用いることで、通気性と還元効率を向上させて、より効率的な高炉の操業を可能とする、高炉操業方法を提供することにある。
【課題を解決するための手段】
【００１３】
このような課題を解決するための本発明の特徴は以下の通りである。
（１）高炉の炉頂部から原料を装入して、炉内にコークス層と、コークスと鉱石とが混合されたコークス混合鉱石層とを交互に堆積させ、かつ、羽口から吹き込む補助還元材として気体還元材を用いる高炉操業方法であって、前記コークス混合鉱石層内でコークスを上部に偏析させることを特徴とする高炉操業方法。
（２）コークス混合鉱石層の上部５０体積％内に前記コークス混合鉱石層内に混合されるコークスの６０質量％以上が混合されていることを特徴とする（１）に記載の高炉操業方法。
（３）コークス混合鉱石層中に混合されるコークス量を、炉頂から装入する全コークス量に対して１０ｍａｓｓ％以上とすることを特徴とする（１）または（２）に記載の高炉操業方法。
（４）ベルレス装入装置を用い、コークスと鉱石とが混合された混合原料が前記ベルレス装入装置の炉頂バンカーから排出される際に、該排出の末期に前記混合原料中のコークスの混合率が増加するような分布を形成し、１バッチの装入を２層として旋回シュートを折り返して前記混合原料を炉内に装入することを特徴とする（１）から（３）のいずれかに記載の高炉操業方法。
（５）高炉の無次元半径で０．８〜１．０の範囲内に、前記コークス混合鉱石層を堆積させることを特徴とする（１）から（４）のいずれかに記載の高炉操業方法。
（６）前記コークス混合鉱石層中のコークスの平均粒径が、コークス混合鉱石層中の鉱石の平均粒径の１．３倍以上であることを特徴とする（１）から（５）のいずれかに記載の高炉操業方法。
【発明の効果】
【００１４】
本発明によれば、コークス混合鉱石層に混合するコークスの混合状態を制御することで、間接還元反応効率の向上に加えて、水素による還元効率を高めることができ、より効率的な高炉の操業が可能となる。
【００１５】
これによりコークスの使用量を低減することができるので、ＣＯ2の発生を削減して、地球環境に貢献できる。
【図面の簡単な説明】
【００１６】
【図１】コークス混合鉱石層の模式図（上部偏析）。
【図２】コークス混合鉱石層の模式図（均一混合）。
【図３】鉱石の平均還元率の変化を示すグラフ。
【図４】炉頂バンカー内の偏析制御板の設置例（原料が炉頂バンカーの中心付近に落下）。
【図５】炉頂バンカー内の偏析制御板の設置例（原料が炉頂バンカーの外周部分に落下）。
【図６】炉頂バンカーから排出される原料のコークス混合率の経時変化を示すグラフ。
【発明を実施するための形態】
【００１７】
本発明者らの検討により、高炉の炉頂部から原料を装入してコークス層と鉱石層とを交互に堆積させる際に、鉱石層中にコークスをあらかじめ混合させて装入する、鉱石コークス混合装入法に、羽口からの水素含有率の高い（通常は「水素含有率１４ｍａｓｓ％以上）気体還元材吹き込みを組み合わせると、単なる両者の組み合わせから予想される以上に還元効率が向上し、より一層コークスの使用量を低減できることが見出された。この原理を以下に説明する。
【００１８】
水素含有率の高い気体還元材を羽口から吹き込むことによる高炉操業へおよぼす影響として、主に水素還元における還元速度上昇による還元効率の改善（シャフト効率の改善）、還元性向上による融着帯での鉱石の溶け落ち性改善による炉内圧損の低減、等が挙げられる。これらの複合的な効果と、吹込み還元材の組成、発熱量の影響を受けてコークス置換率が決定する。そのため高炉操業として、還元効率を高めることによって、コークスとの置換率をさらに高めることができると考えられる。
【００１９】
水素含有率の高い気体還元材を吹き込む際の、水素による還元効率改善については、一般に水素による還元速度が速いこと、そして水素還元により生成した水蒸気とカーボンとのガス化反応により再生成した水素により再び水素還元が発生することによると考えられる。したがって水素による還元促進効果を最大限に発揮するためには、水素還元により生成した水蒸気がコークスと反応する頻度を高めることが不可欠である。
【００２０】
通常の高炉操業では、コークス層と鉱石層が交互に装入されているため、水素還元により発生した水蒸気がコークスと反応するためには、鉱石層を抜けて隣接するコークス層まで到達しなければならない。しかし、鉱石層をコークス混合鉱石層とすることで、水蒸気が生成した直後に鉱石層内に存在するコークスと反応して水素を再生成し、その水素が再度還元反応に寄与することができる。そこで水素含有率の高い気体還元材吹込み時に、炉内にコークス混合鉱石層を形成させることによって、還元効率が大幅に向上する。
【００２１】
さらに、コークス混合鉱石層内の混合状態について検討すると、通常の鉱石コークス混合装入法においては、コークス混合鉱石層では、鉱石とコークスとが均一に混合されていることが前提である。しかし、コークス層とコークス混合鉱石層とが層状に重なる炉内において、マクロ的にはコークス層とその上部に積層されたコークス混合鉱石層との境界では、コークス層近傍の鉱石量に対して、還元ガスの量が余剰であるため、還元効率（ガス利用率）が低下するという問題がある。そこで、更なる還元効率の向上のために、本発明では鉱石とコークスとを均一に混合せずに、図１に示すように、コークス混合鉱石層の上方をコークスが密の状態に、下方をコークスが粗の状態とする。図１はコークス混合鉱石層の模式図であり、コークス混合鉱石層内でコークス２が上部に偏析している状態である。図２は従来の鉱石１とコークス２とが均一に混合されているコークス混合鉱石層の模式図である。このようにコークス混合鉱石層内でコークスを偏析させることで、下方ではコークス層からの還元ガスを、上方ではコークス混合鉱石層内に混合されたコークスから発生する還元ガスを、鉱石の還元に利用することができ、還元ガスを効率的に利用することができるので、トータルの還元効率が向上することになる。
【００２２】
以上のことから本発明では、高炉の炉頂部から原料を装入してコークス層とコークス混合鉱石層とを交互に堆積させ、かつ、羽口から吹き込む補助還元材として気体還元材を用いる際に、コークス混合鉱石層内でコークスを上部に偏析させることとした。
【００２３】
上記についての検証を行なうために、荷重軟化試験装置を用いて、羽口からの気体還元材吹き込みと、コークス混合鉱石層におけるコークス上部偏析の効果を測定した。荷重軟化試験装置は高炉内で原料が受ける温度、雰囲気、荷重を再現するものであり、直径１００ｍｍの黒鉛るつぼ内に装入した原料を還元ガス雰囲気で所定の温度に加熱して試験を行った。コークス層には平均粒径１５〜２５ｍｍの塊コークスを、コークス混合鉱石層には平均粒径８〜１０ｍｍの鉱石と、平均粒径８〜１０ｍｍのコークスを用いた。コークス混合鉱石層のコークス混合率は１２０ｋｇ／ｔ−ｐ相当とした。還元ガスが水素を含有しない場合と、水素を４体積％含有する場合について、コークスの上に鉱石のみを積層した場合を「混合なし」、コークス層の上にコークスと鉱石とを均一に混合した（図２）コークス混合鉱石層を積層した場合を「均一混合」、更にコークス混合鉱石層上部にコークスを偏析させた、図１と同様の場合を「上部偏析」とした。コークス混合鉱石層の平均コークス混合率は１２０ｋｇ／ｔ−ｐ相当とし、上部偏析の場合は、上部５０体積％内の平均コークス混合率は１４４ｋｇ／ｔ−ｐ相当、下部５０体積％内の平均コークス混合率は９６ｋｇ／ｔ−ｐ相当とした。それぞれの場合の鉱石の平均還元率の測定結果を図３に示す。図３によれば、混合装入を行なうことで還元率が向上し、さらにコークスを上部に偏析させることで、還元率がより一層向上するが、還元ガスを水素含有ガスとすることで、還元率がさらに一層向上することが分かる。
【００２４】
上記のように、コークス混合鉱石層は、上方をコークスが密の状態に、下方をコークスが粗の状態に偏析させる。コークス混合鉱石層内の上部ほどコークス密度の高い状態であることが好ましく、コークス混合鉱石層の上半分（上部５０体積％）内に、コークス混合鉱石層内に混合されるコークスの６０質量％以上が混合されていることが好ましい。さらに好ましくは、コークス混合鉱石層の上半分（上部５０体積％）内に、コークス混合鉱石層内に混合されるコークスの７０質量％以上が混合されていることであり、コークス混合鉱石層の上部３３体積％内にコークス混合鉱石層内に混合されるコークスの５０質量％以上を混合させることが、より好ましい。なお、コークス混合鉱石層の上部に１００質量％混合させると、下部は０質量％となり鉱石のみの層が存在することになる。従って、コークス混合鉱石層の上部に１００質量％混合させる状態は本発明には含まれず、１００質量％未満である。好ましい上限は、９０％であり、更に好ましい上限は８０％である。炉半径方向でコークスの混合率が変化する場合は、鉱石が集中する炉内半径方向中間部でコークスの混合率を高めることが好ましい。
【００２５】
なお、実際に高炉内に形成されるコークス混合鉱石層の表面は水平ではなく高さ分布を有し、炉内半径位置により、その上面高さ位置は異なるものとなる。コークス混合鉱石層の上半分である上部５０体積％とは、コークス混合鉱石層の任意の範囲における、コークス混合鉱石層の上面から、コークス混合鉱石層の垂直方向の厚さの５０％に相当する距離だけ垂直下方向に離れた点を結んで形成される曲面を仮想した場合、該曲面より上部に位置するコークス混合鉱石層の体積である。
【００２６】
コークス混合鉱石層内に混合させるコークス量については、コークス量が多いほど、水素還元により発生した水蒸気とコークスとの接触頻度が高くなるため、還元効率の向上効果が高いと予測される。したがって、コークス混合鉱石層内に混合させるコークス量は、多いことが好ましく、実高炉での検討から、コークスを炉頂から装入する全コークス量に対して１０ｍａｓｓ％以上、特に好ましくは３０ｍａｓｓ％以上コークス混合鉱石層内に混合すると還元効率向上の効果が高い。一方で、コークスをコークス混合鉱石層内に混合する量が多すぎると、コークス層が薄くなり、融着帯でコークススリットが薄くなり炉下部での通気性が悪化し、また還元率の向上効果が飽和することから、コークス混合鉱石層内に混合するコークスは、コークスを炉頂から装入する全コークス量に対して５０ｍａｓｓ％以下とすることが好ましい。
【００２７】
次に、コークスを鉱石層内に偏析させる方法について説明する。コークスを鉱石層内に均一に混合させる方法については、炉頂バンカーと旋回シュートを有するベルレス装入装置を用い、鉱石とコークスをベルトコンベア上で積層させるように切り出して、炉頂バンカーから高炉内へ装入し、コークス混合鉱石層を形成する方法、複数の炉頂バンカーからの排出時に鉱石とコークスの一部を同時に排出して高炉内へ装入し、コークス混合鉱石層を形成する方法等が知られている。
【００２８】
コークスを鉱石層内に偏析させるには、例えば上記において、切り出しの際にコークスの混合量を変更したり、複数の炉頂バンカーから鉱石とコークスの一部を同時に排出する際に、炉頂バンカーからの排出量を、流量調整ゲート等を用いて調節して、コークスの混合割合を変えたりすることで対応できる。しかしこのような方法では、原料装入工程が複雑となり、非効率な操業となる恐れがある。また、流量調整ゲートを有していない設備では対応が困難な場合もある。
【００２９】
より簡易に上部偏析させる方法として、ベルレス装入装置を用い、コークスと鉱石との混合原料を炉頂バンカーに装入し、旋回シュートを用いて炉内に装入する際に、炉頂バンカーからの排出の末期にコークスの混合率が増加するような原料分布を形成して装入する装入方法を用いることができる。炉頂バンカーからの排出の末期にコークスの混合率が増加するような分布を形成するためには、例えば、炉頂バンカー内上部に偏析制御板等を設置して、炉頂バンカーに装入される混合原料が炉頂バンカーの排出口に近い高炉の中心軸寄りに落下するような原料流れを形成しながら装入すればよい。このような偏析制御板の設置例を、図４に示す。この操作により、鉱石より粒径の大きなコークスが炉頂バンカーの排出口から最も遠くなり、排出末期にコークスの混合率が増加する。
【００３０】
炉頂バンカー３内の偏析制御板４の角度を図４に示すように設定することで、炉頂バンカーに装入される混合原料は炉頂バンカーの排出口に近い高炉の中心軸寄りに落下し、鉱石はバンカー中心部に堆積するが、鉱石より粒径が大であるコークスはバンカーの排出口から遠い高炉の外周寄りに流れ込む。これに対して、図５に示すように炉頂バンカー３内の偏析制御板４の角度を設定すると、炉頂バンカーに装入される混合原料は炉頂バンカーの排出口から遠い高炉の外周寄りに落下する。炉頂バンカー中に堆積した混合原料は、高炉の中心軸寄りに有る排出口の直上が先に排出されるので、偏析制御板４を図４に示すように調整することで炉頂バンカーから排出される原料のコークス混合率を排出末期で増加可能であることが分かる。従って、図４に示す場合には、図５に示す場合よりもコークスが排出終盤に多く排出されるようになる。
【００３１】
なお、図４は炉頂バンカーが並列に設置された場合の例であり、上部のホッパーから下部の炉頂バンカーへポート等を経由して原料を供給するセンターフィード型においても同様に原料落下位置を制御することで炉頂バンカーからの排出の末期にコークスの混合率が増加するような原料分布を形成することができる。
【００３２】
なお、上記で説明した炉頂バンカー内での偏析効果は、コークス混合鉱石層中のコークスの平均粒径が鉱石の粒径よりも大きい場合に発生するが、粒径比率を変えて偏析効果を調べる装入・排出試験を行った結果、コークス混合鉱石層中のコークスの平均粒径が、コークス混合鉱石層中の鉱石の平均粒径の１．３倍以上の場合に偏析効果が大きく、より好ましいことがわかった。
【００３３】
炉頂バンカーに装入される混合原料が炉頂バンカーの中心付近に落下する場合と、周辺部分に落下する場合との、炉頂バンカーから排出される混合原料中の排出初期から排出末期にかけてのコークス混合率の変化の比較を図６に示す。図６は模型試験の結果であり、鉱石の平均粒径は１５ｍｍ、コークスの平均粒径は２５ｍｍとした。装入原料が炉頂バンカーの中心付近に落下する場合が太線、周辺部分に落下する場合が点線である。図６によれば、炉頂バンカーに装入される混合原料が炉頂バンカーの中心付近に落下すると、周辺部分に落下する場合に比べて、炉頂バンカーから排出される原料のコークス混合率が排出末期で増加することが分かる。
【００３４】
炉頂バンカーから炉内に装入されるコークスと鉱石との混合原料のコークスの混合率が排出の末期に増加するような分布を形成して、１バッチの装入を２層として旋回シュートを折り返して移動させて炉内に装入することで、炉周辺部に上部のコークスの混合率の高い上部偏析したコークス混合鉱石層を形成することができる。
【００３５】
羽口から吹き込む補助還元材としては、気体還元材だけでなく、固体還元材も用いることができる。固体還元材および気体還元材を羽口から吹き込む際には、それぞれを別の羽口から吹き込むこともできるが、例えば、固体還元材ホッパーから固体還元材を切り出して吹き込みランスから熱風と共に炉内に吹き込み、気体還元材吹き込み装置から別のランスを用いて気体還元材を熱風と共に炉内に吹き込むことで、同一羽口から固体還元材と気体還元材とを混合して炉内に吹き込むことができる。固体還元材としては微粉炭、合成樹脂材を、気体還元材としては、メタンガス、メタンガスを主成分とする天然ガス、プロパンを主成分とするＬＰＧ、都市ガス、コークス炉ガス、水素ガス、ジメチルエーテルなど、高炉内で還元材として働く、水素を含有する気体を使用することができる。
【００３６】
本発明においては、コークスを鉱石層内に混合させる方法については、特定の方法に限定しない。鉱石とコークスとが混合状態で高炉内に装入されてコークスが上部に偏析したコークス混合鉱石層が形成されれば良い。
【実施例１】
【００３７】
内容積５０００ｍ3の高炉において、比較的ガス利用率が低い傾向がある高炉の無次元半径で０．７〜１．０の範囲に、コークス層と、コークスと鉱石とが混合されたコークス混合鉱石層とを交互に堆積させる操業を行った。羽口から吹き込む補助還元材としては、気体還元材および固体還元材を用いた。気体還元材として天然ガスを、固体還元材として微粉炭を使用した。出銑比がほぼ一定となるように、操業条件を一定にして、混合コークス量を変更して、操業Ｎｏ．２〜６の操業を行った。
【００３８】
操業Ｎｏ．２〜４は参考例であり、コークス混合鉱石層は、鉱石とコークスをベルトコンベア上で積層させるように切り出して、サージホッパーを介してベルレス装入装置の炉頂バンカーに装入して、旋回シュートを用いて高炉内へ装入することで形成した。コークスがほぼ均一に分布したコークス混合鉱石層が形成された。操業Ｎｏ．５、６が本発明例であり、操業Ｎｏ．２〜４のコークス混合鉱石層が均一混合であるのに対して、コークス混合鉱石層に混合されたコークスの量を層の下部で少し減らした場合に相当する、コークスを上部に偏析させたコークス混合鉱石層を形成した操業を行った。上部偏析したコークス混合鉱石層は、図４に示すように炉頂バンカー３内の偏析制御板４の角度を設定し、コークス混合鉱石層を逆傾動（炉中心から炉壁方向へと傾動）で１層目(下層)を装入した後、折り返して２層目(上層)を装入することで炉の無次元半径で０．７〜１．０の範囲に形成した。形成されたコークス混合鉱石層は、高炉の無次元半径０．８〜１．０の範囲で、上部５０体積％内にコークス６０質量％が混合されている状態であった。操業Ｎｏ．１は比較例であり、コークス混合鉱石層が均一混合であり、補助還元材として、気体還元材を用いずに、固体還元材のみを用いた場合である。操業条件及び結果を表１に示す。
【００３９】
【表１】
0005834922.tif 000002
【００４０】
表１において、「混合コークス量」は、炉頂から装入する全コークス量に対するコークス混合鉱石層中に混合されるコークス量の割合である。また、通気抵抗指数は、高炉シャフト部での通気抵抗を指数化した指標であり、下記（ａ）式より計算する。
【００４１】
通気抵抗指数＝（（Ａ2−Ｂ2）／Ｃ）×（１／Ｄ1.7）×（２７３／Ｅ）  ・・・（ａ）
但し、Ａ＝（（ＢＰ／９８．０６６５）＋１．０３３）×１００００
Ｂ＝（（ＴＰ／９８．０６６５）＋１．０３３）×１００００
Ｃ＝１．０３３×１００００×ＬＳＴ
Ｄ＝ＢＧＶ／ＳＡＶＥ
Ｅ＝（（ＳＧＴ＋２７３）／２）＋２７３
であり、ＢＰは送風圧力（ｋＰａ）、ＴＰは炉頂圧力（ｋＰａ）、ＬＳＴはストックラインから羽口までの距離（ｍ）、ＢＧＶはボッシュガス流量（Ｎｍ3／ｍｉｎ）、ＳＡＶＥは高炉シャフト部の平均水平断面積（ｍ2）、ＳＧＴは高炉シャフト部の代表ガス温度（１０００℃に固定）、である。
【００４２】
また、ガス利用率は炉頂ガス中のＣＯとＣＯ2の量に対するＣＯ2の比率であり、シャフト効率はリスト線図で示される高炉の還元効率の度合いを表す指数である。
【００４３】
表１において操業Ｎｏ．１と操業Ｎｏ．２を比較すると、天然ガスを吹き込むことで通気抵抗指数が低下し、ガス利用率が増加し、シャフト効率が向上して、還元効率の改善がなされていることが分かる。天然ガスのコークス置換率は１．１５である。
【００４４】
一方、混合コークス量が９．５ｍａｓｓ％である操業Ｎｏ．２に対して、混合コークス量が１０．５ｍａｓｓ％である操業Ｎｏ．３においては、通気抵抗指数がさらに低下しており、コークス混合鉱石層中に混合されるコークス量を、炉頂から装入する全コークス量に対して１０ｍａｓｓ％以上とすることで、通気抵抗指数が低下し、還元効率の改善（シャフト効率の改善）が顕著となった。
【００４５】
また、混合コークス量が３０．６ｍａｓｓ％である操業Ｎｏ．４においては、通気抵抗指数がより一層低下しており、コークス混合鉱石層中に混合されるコークス量を、炉頂から装入する全コークス量に対して３０ｍａｓｓ％以上とすることで、更なる通気抵抗指数の低下、および、還元効率の改善（シャフト効率の改善）がなされたことが分かる。
【００４６】
そして、操業Ｎｏ．３と操業Ｎｏ．５とを、操業Ｎｏ．４と操業Ｎｏ．６とを比較すると、コークス混合鉱石層を上部偏析とすることで、より一層、ガス利用率が増加し、通気抵抗指数が低下し、還元効率の改善（シャフト効率の改善）がなされたことが分かる。
【００４７】
以上の結果より、本発明は、高炉の還元効率の改善（シャフト効率の改善）技術として有効であり、さらに、低還元材比（低コークス比）操業技術としても有効であることが確認された。
【符号の説明】
【００４８】
１    鉱石
２    コークス
３    炉頂バンカー
４    偏析制御板
【図１】
0005834922.tif 000003
【図２】
0005834922.tif 000004
【図３】
0005834922.tif 000005
【図４】
0005834922.tif 000006
【図５】
0005834922.tif 000007
【図６】
0005834922.tif 000008